(57)【要約】  本発明は、ガラス基板主表面の表面粗さを現行よりもさらに低減でき、なお且つ表面欠陥についても大幅に低減できる磁気ディスク用ガラス基板の製造方法を提供する。  本発明の磁気ディスク用ガラス基板の製造方法は、例えば、スチレン系樹脂、アクリル系樹脂またはウレタン系樹脂からなる有機粒子を砥粒として含む処理液を用いて、ガラス基板の主表面の粗さを低減させる処理を含む。上記有機粒子は、上記処理後のガラス基板表面の異物付着欠陥を低減させるべく、たとえば有機粒子に含まれている粒径３μｍ以下の粒子数を減少させるように分級されている。
2016017812.tif 000002
【特許請求の範囲】
【請求項１】
磁気ディスク用ガラス基板の製造方法であって、
有機粒子を砥粒として含む処理液を用いて、ガラス基板の主表面の粗さを低減させる処理を含み、
前記処理後の前記ガラス基板表面の異物付着欠陥を低減させるべく、前記有機粒子は分級されていることを特徴とする磁気ディスク用ガラス基板の製造方法。
【請求項２】
前記有機粒子に含まれている粒径３μｍ以下の粒子数を減少させるように分級されていることを特徴とする請求項１に記載の磁気ディスク用ガラス基板の製造方法。
【請求項３】
前記有機粒子に含まれている粒径３μｍ以下の粒子数を、個数粒度分布において５％以下となるように分級されていることを特徴とする請求項２に記載の磁気ディスク用ガラス基板の製造方法。
【請求項４】
分級された前記有機粒子の平均粒径は、５〜３０μｍの範囲であることを特徴とする請求項１乃至３のいずれかに記載の磁気ディスク用ガラス基板の製造方法。
【請求項５】
前記有機粒子は、スチレン系樹脂、アクリル系樹脂またはウレタン系樹脂からなることを特徴とする請求項１乃至４のいずれかに記載の磁気ディスク用ガラス基板の製造方法。
【請求項６】
前記処理後に、前記ガラス基板表面を洗浄後の基板表面粗さが上昇しないような条件で洗浄処理することを特徴とする請求項１乃至５のいずれかに記載の磁気ディスク用ガラス基板の製造方法。
【請求項７】
シリカ砥粒を研磨砥粒として含む研磨液を用いてガラス基板の主表面を研磨した後、前記有機粒子を砥粒として含む処理液を用いてガラス基板の主表面の粗さを低減させる処理を行うことを特徴とする請求項１乃至６のいずれかに記載の磁気ディスク用ガラス基板の製造方法。
【請求項８】
請求項１乃至７のいずれかに記載の製造方法によって得られた磁気ディスク用ガラス基板上に、少なくとも磁気記録層を形成することを特徴とする磁気ディスクの製造方法。
【発明の詳細な説明】
【技術分野】
【０００１】
本発明は、ハードディスクドライブ（以下、「ＨＤＤ」と略称する。）等の磁気記録装置の情報記録媒体として搭載される磁気ディスクに用いられる磁気ディスク用ガラス基板の製造方法及び磁気ディスクの製造方法に関する。
【背景技術】
【０００２】
ＨＤＤ等の磁気記録装置に搭載される情報記録媒体の一つとして磁気ディスクがある。磁気ディスクは、基板上に磁性層等の薄膜を形成して構成されたものであり、その基板として従来はアルミ基板が用いられてきた。しかし、最近では、高記録密度化の追求に呼応して、アルミ基板と比べて磁気ヘッドと磁気ディスクとの間隔をより狭くすることが可能なガラス基板の占める比率が次第に高くなってきている。また、ガラス基板表面は磁気ヘッドの浮上高さを極力下げることができるように、高精度に研磨して高記録密度化を実現している。近年、ＨＤＤの更なる大記録容量化、低価格化の要求は増すばかりであり、これを実現するためには、磁気ディスク用ガラス基板においても更なる高品質化、低コスト化が必要になってきている。【０００３】
上述したように高記録密度化にとって必要な低フライングハイト（浮上量）化のために磁気ディスク表面の高い平滑性は必要不可欠である。磁気ディスク表面の高い平滑性を得るためには、結局、高い平滑性の基板表面が求められるため、高精度にガラス基板表面を研磨する必要がある。
従来のガラス基板の研磨方法は、酸化セリウムやコロイダルシリカ等の金属酸化物の研磨材を含有するスラリー（研磨液）を供給しながら、ポリウレタン等のポリシャの研磨パッドを用いて行っている。高い平滑性を有するガラス基板は、たとえば酸化セリウム系研磨材を用いて研磨した後、さらにコロイダルシリカ砥粒を用いた仕上げ研磨（鏡面研磨）によって得ることが可能である。
【先行技術文献】
【特許文献】
【０００４】
【特許文献１】特開２０１１−１３６４０２号公報
【発明の概要】
【発明が解決しようとする課題】
【０００５】
現在のＨＤＤにおいては、例えば２．５インチ型（直径６５ｍｍ）の磁気ディスクにディスク１枚あたり３２０ギガバイト程度の情報を収納することが可能になっているが、更なる高記録密度化、例えば７５０ギガバイト、更には１テラバイトの実現が要求されるようになってきている。このような近年のＨＤＤの大容量化の要求に伴い、基板表面品質の向上の要求は今まで以上に厳しいものとなってきている。上記のような例えば７５０ギガバイトの磁気ディスク向けの次世代基板においては、ＨＤＤの信頼性に与える基板の影響が大きくなるので、基板表面の粗さについても現行品からの更なる改善が求められる。【０００６】
次世代基板においてはＨＤＤの信頼性に与える基板の影響が大きくなるのは以下のような理由による。
磁気ヘッドの浮上量（磁気ヘッドと媒体（磁気ディスク）表面との間隙）の大幅な低下（低浮上量化）が挙げられる。こうすることで、磁気ヘッドと媒体の磁性層との距離が近づくため、より小さい領域に信号を書き込むことや、より小さい磁性粒子の信号を拾うことができるようになり、高記録密度化を達成することができる。近年、ＤＦＨ（Dynamic Flying Height）制御という機能が磁気ヘッドに搭載されている。これは、スライダーの浮上量を下げるのではなく、磁気ヘッドの記録再生素子部近傍に内蔵したヒーター等の加熱部の熱膨張を利用して、記録再生素子部のみを媒体表面方向に向けて突き出す（近づける）機能である。このような状況下で、磁気ヘッドの低浮上量化を実現するためには、ガラス基板表面のよりいっそうの平滑性が必要となってくる。【０００７】
ところで、従来技術では、ガラス基板主表面の粗さを低減させる方法として、研磨工程に使用する研磨砥粒の粒径を微細化する方法がよく知られている。
しかしながら、本発明者の検討によると、例えば従来の仕上げ研磨に使用するコロイダルシリカ砥粒の場合、例えば平均粒子径１０ｎｍ以下のものを使用しても研磨後のガラス表面の粗さの低下傾向が見られなくなった。研磨時、研磨砥粒はガラス表面と研磨パッドの間に介在しているが、研磨パッドは所定の荷重によりガラス表面に圧接しているため、微小の砥粒は研磨パッドの内部に沈み込んでしまい、研磨に寄与する突出量が減少し、研削量が著しく低下することにより、研磨による表面粗さの低減効果が発揮できなくなったのではないかと推測される。【０００８】
また、研磨後は、ガラス表面に付着した砥粒の除去を目的とした洗浄が行われるが、コロイダルシリカなどの無機砥粒を除去するための洗浄では、通常アルカリ洗浄が行われる。アルカリ成分はガラスに対してエッチング効果を持つため、洗浄後のガラス基板表面の粗さの上昇が従来より確認されている。【０００９】
特にコロイダルシリカはガラスと同程度の硬度を有するため、コロイダルシリカを砥粒とする研磨加工においては、ガラス表面に不均一な加工変質層が形成されるため、この加工変質層に対するアルカリ成分のエッチング作用もガラス表面の粗さの上昇に関与していると考えられる。たとえば砥粒を微細化することで不均一な加工変質層の形成を抑えることは可能であるが、上記のとおり、砥粒を微細化していくと研磨による表面粗さの低減効果も得られなくなる。【００１０】
なお、上記特許文献１には、有機粒子と該有機粒子と同等以上の大きさの無機粒子との複合粒子（ヘテロ凝集体）を研磨砥粒として用いることで、スクラッチ発生が抑制されることが開示されている。
しかし、上記特許文献１に開示された研磨砥粒においては、例えばシリカ粒子等の無機粒子が実質的にはガラスに対する研削作用を発揮するものと考えられ、このような研磨砥粒を用いて研磨加工を行っても、従来の問題を根本的に解決することは困難である。【００１１】
要するに、例えば７５０ギガバイトの磁気ディスク向けの次世代基板の製造を目指す場合、基板表面の粗さについても現行品からの更なる改善が求められ、例えば表面粗さＲａが０．１ｎｍ以下であることが要求されるとすると、従来技術による粗さ改善方法では限界があり、上記のような次世代基板の開発は到底困難である。【００１２】
また、次世代基板に要求されるのは低表面粗さだけではなく、低表面欠陥であることも厳しく要求されている。表面欠陥の低減は、一見、研磨後の洗浄によって解決できるようにも思われるが、研磨後にガラス表面に付着したコロイダルシリカなどの無機砥粒を十分に除去するためには、通常、強いアルカリ洗浄条件を適用する必要があり、このような洗浄条件を適用した場合、上記のとおり、洗浄後のガラス基板表面の粗さが上昇してしまうという問題が発生する。つまり、従来技術の適用では、次世代基板に要求される高いレベルの表面品質要求を満足するような低表面粗さと低表面欠陥の両方の課題を同時に解決することは困難であった。【００１３】
そこで、本発明はこのような従来の課題を解決すべくなされたものであって、その目的は、ガラス基板主表面の表面粗さを現行よりも低減でき、なお且つ表面欠陥についても大幅に低減できる磁気ディスク用ガラス基板の製造方法、およびかかる製造方法により得られたガラス基板を用いる磁気ディスクの製造方法を提供することである。
【課題を解決するための手段】
【００１４】
そこで、本発明者は、表面粗さを現行よりもさらに低減させたガラス基板を得るために、研磨工程にてガラス基板の表面粗さを低減させ、かつ研磨後の洗浄工程ではガラス基板の表面粗さを上昇させない方法を検討した。その検討の結果、意外にも、有機粒子を砥粒として用いることにより上記の表面粗さ低減の課題を解決できることを見出した。【００１５】
すなわち、ガラスよりも低硬度の有機粒子を研磨砥粒として用いる処理を施すことにより、荷重下における研磨工程ではガラス表面に不均一な加工変質層を形成させることなく研磨が進行すると考えられるため、研磨後のガラス基板表面の粗さを低減させることができ、しかもガラスに対するエッチング作用を持たない洗浄液の選定により洗浄後のガラス基板表面の粗さの上昇を抑制することができ、その結果、次世代基板に要求される例えば表面粗さＲａが０．１ｎｍ以下とすることも達成可能であることを見出した。【００１６】
そして、本発明者は、さらなる検討の結果、砥粒として用いる上記有機粒子を分級することにより、ガラス基板表面の異物付着欠陥数を大幅に低減でき、結果的に、次世代基板に要求される高いレベルで低表面粗さ及び低表面欠陥を実現できることを見出した。【００１７】
本発明者は、上記知見に基づき、本発明を完成させるに至った。
すなわち、本発明は上記目的を達成するために、以下の構成を有する。
（構成１）
磁気ディスク用ガラス基板の製造方法であって、有機粒子を砥粒として含む処理液を用いて、ガラス基板の主表面の粗さを低減させる処理を含み、前記処理後の前記ガラス基板表面の異物付着欠陥を低減させるべく、前記有機粒子は分級されていることを特徴とする磁気ディスク用ガラス基板の製造方法。【００１８】
（構成２）
前記有機粒子に含まれている粒径３μｍ以下の粒子数を減少させるように分級されていることを特徴とする構成１に記載の磁気ディスク用ガラス基板の製造方法。
（構成３）
前記有機粒子に含まれている粒径３μｍ以下の粒子数を、個数粒度分布において５％以下となるように分級されていることを特徴とする構成２に記載の磁気ディスク用ガラス基板の製造方法。【００１９】
（構成４）
分級された前記有機粒子の平均粒径は、５〜３０μｍの範囲であることを特徴とする構成１乃至３のいずれかに記載の磁気ディスク用ガラス基板の製造方法。
（構成５）
前記有機粒子は、スチレン系樹脂、アクリル系樹脂またはウレタン系樹脂からなることを特徴とする構成１乃至４のいずれかに記載の磁気ディスク用ガラス基板の製造方法。【００２０】
（構成６）
前記処理後に、前記ガラス基板表面を洗浄後の基板表面粗さが上昇しないような条件で洗浄処理することを特徴とする構成１乃至５のいずれかに記載の磁気ディスク用ガラス基板の製造方法。
（構成７）
シリカ砥粒を研磨砥粒として含む研磨液を用いてガラス基板の主表面を研磨した後、前記有機粒子を砥粒として含む処理液を用いてガラス基板の主表面の粗さを低減させる処理を行うことを特徴とする構成１乃至６のいずれかに記載の磁気ディスク用ガラス基板の製造方法。【００２１】
（構成８）
構成１乃至７のいずれかに記載の製造方法によって得られた磁気ディスク用ガラス基板上に、少なくとも磁気記録層を形成することを特徴とする磁気ディスクの製造方法。
【発明の効果】
【００２２】
本発明によれば、分級された有機粒子を砥粒として含む処理液を用いてガラス基板主表面の処理を行うことで、ガラス基板主表面の表面粗さを現行よりもさらに低減させることができ、なお且つガラス基板表面の異物付着欠陥についても大幅に低減できる高品質の磁気ディスク用ガラス基板を製造することが可能である。
また、本発明の上記構成とすることで、例えば７５０ギガバイトを超えるような今まで以上に高記録密度の磁気ディスクを製造するのに好適な高品質の磁気ディスク用ガラス基板を製造することが可能である。
また、本発明により得られる磁気ディスク用ガラス基板を用いることにより、例えば７５０ギガバイトを超えるような今まで以上に高記録密度の磁気ディスクを製造することが可能である。
【図面の簡単な説明】
【００２３】
【図１】両面研磨装置の概略構成を示す縦断面図である。
【発明を実施するための形態】
【００２４】
以下、本発明の実施の形態を詳述する。
磁気ディスク用ガラス基板は、通常、研削工程、形状加工工程、端面研磨工程、主表面研磨工程、化学強化工程、等を経て製造される。
この磁気ディスク用ガラス基板の製造は、まず、溶融ガラスからダイレクトプレスにより円盤状のガラス基板（ガラスディスク）を成型する。なお、このようなダイレクトプレス以外に、ダウンドロー法やフロート法で製造された板ガラスから所定の大きさに切り出してガラス基板を得てもよい。次に、この成型したガラス基板の主表面に対して寸法精度及び形状精度を向上させるための研削を行う。この研削工程は、通常両面研削装置を用い、ダイヤモンド等の硬質砥粒を用いてガラス基板主表面の研削を行う。こうしてガラス基板主表面を研削することにより、所定の板厚、平坦度に加工するとともに、所定の表面粗さを得る。
【００２５】
この研削工程の終了後は、形状加工工程、端面研磨工程を経た後、高精度な平面を得るための鏡面研磨加工を行う。従来、ガラス基板の鏡面研磨方法としては、酸化セリウムやコロイダルシリカ等の金属酸化物の研磨材を含有するスラリー（研磨液）を供給しながら、発泡ポリウレタン等の研磨パッドを用いて行われていた。
【００２６】
前にも説明したとおり、本発明者は、たとえば７５０ギガバイトを超えるような今まで以上に高記録密度の磁気ディスクを製造しようとした場合、例えば前述のＤＦＨ制御機能を備える磁気ヘッドを採用するなど更なる低浮上量化を実現する上で、阻害要因となり得る基板表面の粗さを現行品よりもさらに一段と低減させる必要があるが、そのためには、有機粒子を砥粒として含有する処理液を用いて、ガラス基板表面を処理（研磨処理）することが好適であることを見出した。
【００２７】
本発明の一実施の形態は、たとえば磁気ディスクに用いられるガラス基板の主表面を研磨する研磨処理に適用される処理液（研磨液）組成として、有機粒子を砥粒として含有する構成としたものである。
すなわち、ガラスよりも低硬度かつ弾性を有する有機粒子を砥粒として用いることにより、荷重下における研磨工程ではガラス表面に不均一な加工変質層を形成させることなく研磨が進行すると考えられるため、研磨後のガラス基板表面の粗さを低減させることができる。しかも、研磨後、ガラス基板表面に付着した砥粒を除去するための洗浄工程には、ガラスに対するエッチング作用を持たない洗浄液を選定して洗浄を行うことが可能であるため、洗浄後のガラス基板表面の粗さの上昇を抑制することができる。
【００２８】
そして、この本発明に係る有機粒子を砥粒として含有する処理液を使用してガラス基板の研磨処理を行うことにより、ガラス基板表面の表面粗さを、次世代基板に要求される例えば算術平均粗さＲａが０．１ｎｍ以下に低減させることができ、高品質の磁気ディスク用ガラス基板を製造することが可能である。そのため、例えば７５０ギガバイトを超えるような今まで以上に高記録密度の磁気ディスクを製造する場合、今まで以上の低浮上量化を実現する上で、好適な高品質の磁気ディスク用ガラス基板を製造することが可能である。
【００２９】
研磨処理に適用される処理液（研磨液）は、研磨材（砥粒）と溶媒である水の組合せであり、さらに処理液のｐＨを調整するためのｐＨ調整剤や、その他の添加剤が必要に応じて含有されている。
【００３０】
上記処理液（研磨液）には、有機粒子を砥粒として含有する。この有機粒子は、ガラスよりも低硬度であり、かつ、弾性を有する樹脂からなる粒子である。具体的には材質が、例えば、ポリメチルメタククリレート（ＰＭＭＡ）等のアクリル系樹脂またはウレタン系樹脂、あるいはスチレン系樹脂等の樹脂材料からなることが好ましい。アクリル系樹脂は、アクリルモノマー成分のみの単独重合体でも、あるいはアクリルモノマー成分（主成分）と他の種類のモノマー成分との共重合体でもよい。また、ウレタン系樹脂は、ウレタンモノマー成分のみの単独重合体でも、あるいはウレタンモノマー成分（主成分）と他の種類のモノマー成分との共重合体でもよい。また、スチレン系樹脂は、スチレンモノマー成分のみの単独重合体でも、あるいはスチレンモノマー成分（主成分）と他の種類のモノマー成分との共重合体でもよい。なかでも水への分散性が良好であり、スラリーとし易い点では、特にアクリル系樹脂またはウレタン系樹脂からなることが好ましい。また、上記のアクリル系樹脂からなる有機粒子の場合、単一のアクリルモノマー成分からなる樹脂材料だけでなく、複数の異なるアクリルモノマー成分を含む共重合体樹脂材料からなる有機粒子を用いることもできる。ウレタン系樹脂あるいはスチレン系樹脂からなる有機粒子の場合も同様である。
【００３１】
本発明においては、上記構成１にあるように、処理液に砥粒として含まれる有機粒子は分級されていることが重要である。市販の有機粒子（例えばＰＭＭＡ等のアクリル樹脂粒子など）は、その製法上、不可避的に発生する副生成物である未架橋あるいは架橋度の低い微小樹脂粒子が含まれている。これらは、本来の樹脂粒子にまで成長しきれなかった未熟な有機粒子ともいえる。本発明者は、鋭意検討の結果、砥粒として用いる有機粒子を分級することが重要であることを見出した。つまり、有機粒子に含まれている特定の粒径の部分を分級により出来るだけ除去し、このように分級された有機粒子を砥粒として用いることにより、処理後のガラス基板の低表面粗さを保持しつつ、ガラス基板表面の異物付着欠陥数を大幅に低減できることを見出した。有機粒子中のほぼ球形状の主成分粒子と比較して、上記の未架橋あるいは架橋度の低い微小樹脂粒子は、不定形で表面積が大きく、ガラス基板表面に付着しやすいものと推測される。
本発明者は、有機粒子で研磨処理後の基板表面の異物について、走査型電子顕微鏡（ＳＥＭ）やエネルギー分散型Ｘ線分析装置（ＥＤＳ）等を用いて詳細に調査した結果、上記の微小樹脂粒子が主な原因であることを突き止めた。さらに、これらの微小樹脂粒子の粒径はほぼ３μｍ以下であることも突き止めた。すなわち、３μｍ以下のサイズの粒子を取り除くことで、有機粒子で研磨した後のガラス基板表面の異物付着欠陥数を大幅に低減できることを初めて見出した。
【００３２】
すなわち、本発明によれば、分級された有機粒子を砥粒として含む処理液を用いてガラス基板主表面の研磨処理を行うことで、ガラス基板主表面の表面粗さを現行よりもさらに低減させることができ、なお且つガラス基板表面の異物付着欠陥についても大幅に低減させることができ、結果的に、次世代基板に要求される高いレベルで低表面粗さ及び低表面欠陥を実現でき、高品質の磁気ディスク用ガラス基板を製造することが可能である。
【００３３】
本発明者の検討によれば、有機粒子に含まれている粒径３μｍ以下の粒子数を減少させるように分級されていることが望ましい。これによって、有機粒子に含まれている未架橋あるいは架橋度の低い微小樹脂粒子を十分に除去することが可能である。
また、本発明者の更なる検討によれば、処理後のガラス基板表面の異物付着欠陥数を大幅に低減できる効果が十分に得られるためのより具体的な条件としては、有機粒子に含まれている粒径３μｍ以下の粒子数を、個数粒度分布において累積したときに、５％以下となるように分級されていることが好ましく、３％以下とすることがさらに望ましく、２％以下とするとよりいっそう望ましい。すなわち、粒径が０〜３μｍの範囲の粒子の数が、全粒子の数の５％以下であることが好ましい。なお、上記個数粒度分布とは、横軸が粒子直径（μｍ）、縦軸が個数（％）で示される関係である。
【００３４】
分級の方法は、特に制約は無く、たとえば市販の粉状体の分級機を用いることができる。市販の分級機としては、旋回気流式、コアンダ気流式、旋回スクリーン式などの分級機が知られている。本発明においては、有機粒子に含まれている粒径３μｍ以下の粒子数を減少させるように分級されることが好ましいため、分級時の条件は適宜設定することが望ましい。また、上記の好ましい分級が行われるように、分級は１回に限らず、複数回繰り返してもよい。
【００３５】
有機粒子の形状としては、荷重下で定盤を回転させるためには低摩擦でなければならないので、ほぼ球形状であることが好ましく、粒径の揃った樹脂ビーズが望ましい。本発明では、上記の分級によって、このようなほぼ球形状で、粒径の揃った有機粒子を得ることができる。
【００３６】
本発明においては、分級された有機粒子の平均粒径は、５〜３０μｍ、より好ましくは１０〜３０μｍの範囲であることが好適である。平均粒径が５μｍ未満であると、ガラスに対する基板表面を平滑化する加工性が得難くなる。これは、粒子サイズ自体の影響の他、有機粒子の形が真球状でなくなりやすいためでもあると推察される。また、平均粒径が３０μｍを超えると、処理液の粘度が上がり良好な基板表面を平滑化する加工性が得難くなる。
本発明においては、特に、表面粗さのいっそうの低減を図る観点から、平均粒径が１０〜２０μｍの範囲のものを使用するのが好ましい。
【００３７】
なお、本発明において、上記有機粒子の平均粒径とは、光散乱法により測定された粒度分布における粉体の集団の全体積を１００％として累積カーブを求めたとき、その累積カーブが５０％となる点の粒径（「累積平均粒子径（５０％径）」と呼ぶ。以下「D50」と略記する。）を言う。累積平均粒子径は、具体的には、粒子径・粒度分布測定装置を用いて得られる値である。
【００３８】
また、処理液中の有機粒子の濃度は、特に制約されないが、処理後の基板表面品質及び加工レートの観点からは、０．１〜５重量％の範囲とすることができる。特に、１〜３重量％の範囲が好適である。
【００３９】
また、本発明に使用する有機粒子を含有する処理液は、乾燥による樹脂の固着によるスクラッチ低減の観点から、潤滑効果を発揮する材料、保湿効果を発揮する材料から選ばれる少なくとも１種の添加剤を含有してもよい。
【００４０】
このような添加剤の具体例としては、グリコール類（エチレングリコール、プロピレングリコール、ヘキシレングリコールなど）、アミン類（モノエタノールアミン、ジエタノールアミン、トリエタノールアミン、イソプロパノールアミンなど）、カルボン酸、鉱油、水溶性油エマルジョン、ポリエチレンイミン、ホウ酸、アミド、トリアジン類、ベンゾチアゾール、ベンゾトリアゾール、エーテル類、等が挙げられる。
上記添加剤の添加量は、特に制約されないが、加工性の観点からは、０．０１〜１重量％の範囲とすることが好適である。
【００４１】
また、上記処理液は例えば研磨液として用いられるが、この場合は例えばｐＨ＝４〜８に調整されたものが好適に用いられる。ｐＨが４未満であると、樹脂砥粒への浸食が懸念される。また、ｐＨが８を超えると、研磨後の洗浄性が低下し、異物欠陥が発生し易くなる。
【００４２】
本発明の有機粒子を砥粒として含有する処理液を用いた例えば研磨処理において、研磨方法は特に限定されるものではないが、例えば、従来と同様に、ガラス基板と研磨パッドとを接触させ、有機粒子を砥粒として含む処理液を供給しながら、研磨パッドとガラス基板とを相対的に移動させて、ガラス基板の表面を鏡面状に研磨すればよい。研磨パッドとしては、従来のコロイダルシリカ砥粒を用いた鏡面研磨処理において適用されている例えば発泡ポリウレタンの研磨パッドと同様のものを適用することができる。但し、本発明の有機粒子の砥粒を用いた鏡面研磨処理においては、研磨パッドの硬さは、シリカ砥粒のように限定されない。これは、樹脂砥粒自体にパッドのクッション性があるためである。従って、本発明の有機粒子の砥粒を用いた鏡面研磨処理においては、従来のコロイダルシリカ砥粒を用いた鏡面研磨処理において適用されている例えば発泡ポリウレタンの研磨パッドよりも硬い研磨パッドを適用することも可能である。硬い研磨パッドを用いると基板面のうねりを低減できるため有利である。研磨パッドの硬度は、アスカーC硬度で７０〜９０であることが好ましく、８０〜９０であるとより好ましい。さらに、スエードタイプの発泡ポリウレタンの研磨パッドであると、微細なキズの発生を低減できるため、より好ましい。
【００４３】
例えば図１は、ガラス基板の鏡面研磨工程に用いることができる遊星歯車方式の両面研磨装置の概略構成を示す縦断面図である。図１に示す両面研磨装置は、太陽歯車２と、その外方に同心円状に配置される内歯歯車３と、太陽歯車２及び内歯歯車３に噛み合い、太陽歯車２や内歯歯車３の回転に応じて公転及び自転するキャリア４と、このキャリア４に保持された被研磨加工物１を挟持可能な研磨パッド７がそれぞれ貼着された上定盤５及び下定盤６と、上定盤５と下定盤６との間に処理液（研磨液）を供給する処理液供給部（図示せず）とを備えている。
【００４４】
このような両面研磨装置によって、研磨加工時には、キャリア４に保持された被研磨加工物１、即ちガラス基板を上定盤５及び下定盤６とで挟持するとともに、上下定盤５，６の研磨パッド７と被研磨加工物１との間に本発明の有機粒子を砥粒として含む研磨液を供給しながら、太陽歯車２や内歯歯車３の回転に応じてキャリア４が公転及び自転しながら、被研磨加工物１の上下両面が研磨加工される。
【００４５】
なお、加える荷重（加工面圧力）は、５０ｇｆ／ｃｍ２以上２００ｇｆ／ｃｍ２以下の範囲内が好適である。上記荷重が、５０ｇｆ／ｃｍ２よりも低いと、ガラス基板の加工性が低下するために好ましくない。また、２００ｇｆ／ｃｍ２よりも高い場合には、加工が不安定となるため好ましくない。
そして、本発明の有機粒子の砥粒を含む処理液を用い、かつ、上記範囲内の加工面圧力でガラス基板の主表面を研磨することで、表面粗さをより一層低減できる。
【００４６】
従来、ガラス基板主表面の鏡面研磨工程は、研削工程で残留した傷や歪みを除去するための研磨工程（第１研磨工程）と、この研磨工程で得られた平坦な表面を維持しつつ、ガラス基板主表面の表面粗さを平滑な鏡面に仕上げる仕上げ研磨工程（第２研磨工程）の２段階を経て行われることが一般的であるが、本発明においては、この仕上げ研磨工程の後に、本発明の有機粒子を砥粒とする処理液を適用した処理（最終仕上げ研磨処理）を行うことが好適である。
【００４７】
上記従来の仕上げ研磨工程は、通常、平均粒径が１０〜４０ｎｍ程度のコロイダルシリカ砥粒を用いて行われているが、この後に、本発明の有機粒子を砥粒とする処理液を適用した処理（最終仕上げ研磨処理）を行うことにより、表面粗さの更なる低減を図ることが可能である。前にも説明したように、仮に、上記粒径範囲よりも微細な又は大きなコロイダルシリカ砥粒を用いて最終仕上げ研磨を行っても表面粗さを更に低減させることは困難である。
【００４８】
以上のように、コロイダルシリカ砥粒を研磨砥粒として含む研磨液を用いてガラス基板の主表面を研磨した後、本発明の有機粒子を砥粒として含む処理液を用いてガラス基板の主表面を鏡面研磨処理することが好ましい。換言すれば、加工変質層を有するガラス基板の主表面に対して、本発明の有機粒子を砥粒として含む処理液を用いて鏡面研磨処理することが好ましい。
【００４９】
本発明の有機粒子を砥粒として含む処理液を用いて鏡面研磨処理する前のガラス基板主表面の粗さは、算術平均粗さＲａが０．３ｎｍ以下、より好ましくは０．２ｎｍであることが好ましい。こうすることで、本発明の有機粒子を砥粒とした研磨処理により、基板表面粗さをさらに低減させて、例えばＲａが０．２ｎｍ以下、より好ましくは０．１ｎｍ以下に仕上ることが可能である。有機粒子による研磨処理前の基板主表面の粗さＲａが０．３ｎｍより大きい場合、粗さを十分に低減するまでに長時間を必要とする場合がある。これは、有機粒子の硬度がガラス基板より低いためと推察される。
【００５０】
本発明による有機粒子を砥粒として含む処理液を用いてガラス基板の主表面を鏡面研磨処理した後、ガラス基板表面に付着した砥粒の除去を目的とした洗浄を行うが、この場合、有機系洗浄剤を用いてガラス基板を洗浄することが好適である。有機系洗浄剤は、砥粒である有機粒子を良好に溶解（乃至は膨潤）除去できる一方で、ガラスに対しては何らエッチング作用やリーチング作用を及ぼさない。つまり、ガラスに対するエッチング作用やリーチング作用を持たない洗浄液を選定して洗浄を行うことが可能であるため、洗浄後のガラス基板表面の粗さの上昇を抑制することができる。そのため、有機粒子を砥粒として適用した鏡面研磨処理によって得られた超低粗さ（高平滑性）を洗浄後もそのまま維持することができる。その結果、ガラス基板主表面の表面粗さを現行よりもさらに低減させることができ、これによって高品質のガラス基板を製造することが可能である。
【００５１】
本発明における有機粒子に対して好適な洗浄剤としては、有機溶剤、またはアミン化合物などの有機系洗浄剤が好適である。
上記有機溶剤としては、例えば、トルエン、キシレン、スチレン等の芳香族炭化水素類、クロルベンゼン、オルトクロルベンゼン等の塩化芳香族炭化水素類、ジクロルメタン、トリクロルメタン、テトラクロルメタン、1,2-ジクロルエタン、1,1,1-トリクロルエタン、1,1,2,2-テトラクロルエタン、1,2-ジクロルエチレン、トリクロルエチレン、テトラクロルエチレン等の塩化脂肪族炭化水素類、メタノール、イソプロピルアルコール、1-ブタノール、2-ブタノール、イソブチルアルコール、イソペンチルアルコール等のアルコール類、酢酸メチル、酢酸エチル、酢酸プロピル、酢酸イソプロピル、酢酸ブチル、酢酸イソブチル、酢酸ペンチル、酢酸イソペンチル等のエステル類、エチルエーテル、1,4-ジオキサン、テトラヒドロフラン等のエーテル類、アセトン、メチルエチルケトン、メチルブチルケトン、メチルイソブチルケトン等のケトン類、セロソルブ、メチルセロソルブ、ブチルセロソルブ、セロソルブアセテート等のセロソルブ類、シクロヘキサノン、メチルシクロヘキサノン、シクロヘキサノール、メチルシクロヘキサノール等の脂環式炭化水素類、ノルマルヘキサン等の脂肪族炭化水素類、クレゾール、二硫化炭素、N,N-ジメチルホルムアミド等が挙げられる。
【００５２】
また、上記アミン化合物としては、例えば、エチレンジアミン、ジエチレントリアミン、トリエチレンテトラアミン、テトラエチレンペンタアミン、ペンタエチレンヘキサアミン、2-[(2-アミノエチル)アミノ]エタノール、2-[メチル[2-(ジメチルアミノ)エチル]アミノ]エタノール、2,2’-(エチレンビスイミノ)ビスエタノール、N-(2-ヒドロキシエチル)-N’-(2-アミノエチル)エチレンジアミン、2,2’-(2-アミノエチルイミノ)ジエタノール、N1,N4-ビス(ヒドロキシエチル)ジエチレントリアミン、N1,N7-ビス(ヒドロキシエチル)ジエチレントリアミン、1,3-ジアミノ-2-プロパノール、ピペラジン、1-メチルピペラジン、3-(1-ピペラジニル)-1-アミン、1-(2-アミノエチル)ピペラジン、4-メチルピペラジン-1-アミン、1-ピペラジンメタンアミン、4-エチル-1-ピペラジンアミン、1-メチル-4-(2-アミノエチル)ピペラジン、1-(2-ヒドロキシエチル)ピペラジン等が挙げられる。
【００５３】
本発明者は、上記のような有機系洗浄剤について更に検討した結果、有機粒子を砥粒として含む処理液を用いて、ガラス基板の主表面を研磨処理した後、ガラス基板表面に付着した有機粒子又はその一部を膨潤させ得る有機溶剤を用いることが特に好適であることを見出した。ここで、膨潤とは、有機粒子が有機溶剤を吸収して膨らむ現象のことである。また、上記の有機粒子の一部とは、例えば研磨処理時に有機系粒子が壊れるなどして形成された有機系粒子の一部や、有機系粒子を球形に架橋する際に架橋体から除外された未架橋体などであり、ガラス基板表面に付着した有機粒子の一部分という意味である。
また、本発明者は、更に検討を続けた結果、有機粒子を構成する樹脂のモノマー成分の溶解度パラメータ（ＳＰ値）に対する有機溶剤の溶解度パラメータ（ＳＰ値）の比が、当該有機溶剤の洗浄性との相関関係があり、当該比が特定の範囲内にある有機溶剤を選択することが、有機粒子の洗浄性向上の観点から好適であることを見出した。
【００５４】
具体的には、有機粒子を構成する樹脂のモノマー成分の溶解度パラメータ（ＳＰ値）をＳＰ１、有機溶剤の溶解度パラメータ（ＳＰ値）をＳＰ２としたとき、ＳＰ２／ＳＰ１が０．９〜１．１の範囲となるような有機溶剤を選択し、この選択した有機溶剤を研磨処理後のガラス基板表面に接触させる処理を行うことが好適である。
【００５５】
つまり、有機粒子を用いて研磨処理（特に最終仕上げ研磨）を行った後の洗浄方法としては、有機粒子を構成する樹脂のモノマー成分とＳＰ値が比較的近い有機溶剤を用いた処理が最適である。有機粒子を構成する樹脂のモノマー成分とＳＰ値が比較的近い有機溶剤を基板表面に接触させることで、基板表面に付着した有機粒子が良好に膨潤するので、基板との界面においてずれが生じるため、基板表面にたとえ強固に付着した有機粒子（又はその一部）であっても基板表面から剥がれやすくなる。
なお、上記の溶解度パラメータ（Solubility Parameter  一般に「ＳＰ値」と呼ばれている）は、化学構造式に基づき算出することが可能であり、代表的な物質のＳＰ値は「理科年表」等に掲載されている。
【００５６】
また、本発明者は、有機粒子を構成する樹脂のモノマー成分の分子量に対する有機溶剤の分子量の比に関しても、当該有機溶剤の洗浄性との相関関係があり、当該比が特定の範囲内にある有機溶剤を選択することが、有機粒子の洗浄性向上の観点から好適であることを見出した。
【００５７】
具体的には、有機粒子を構成する樹脂のモノマー成分の分子量をＭＷ１、有機溶剤の分子量をＭＷ２としたとき、ＭＷ２／ＭＷ１が０．５〜１．５の範囲となるような有機溶剤を選択し、この選択した有機溶剤を用いて研磨処理後のガラス基板表面に接触させる処理を行うことが好適である。
【００５８】
したがって、本発明においては、上記のＳＰ２／ＳＰ１が０．９〜１．１の範囲内であって、なお且つ、上記のＭＷ２／ＭＷ１が０．５〜１．５の範囲内であるような有機溶剤を選択することが最も好適である。
なお、有機粒子が複数のモノマー成分を含む共重合体樹脂材料である場合、いずれかのモノマー成分について、上記の関係を満たすような有機溶剤を選択することができる。
【００５９】
本発明においては、ガラス基板を構成するガラス（の硝種）は、ＳｉＯ2を主成分とし、さらにアルミナを含むアルミノシリケートガラスを用いることが好ましい。このようなガラスを用いたガラス基板は表面を鏡面研磨することにより平滑な鏡面に仕上げることができ、また加工後の強度が良好である。また、化学強化によってさらに強度を上げることもできる。
また、上記ガラスは、結晶化ガラスであってもよく、アモルファスガラスであってもよい。アモルファスガラスとすることで、ガラス基板としたときの主表面の表面粗さをより一層下げることができる。
【００６０】
このようなアルミノシリケートガラスとしては、ＳｉＯ2が５８重量％以上７５重量％以下、Ａｌ2Ｏ3が５重量％以上２３重量％以下、Ｌｉ2Ｏが３重量％以上１０重量％以下、Ｎａ2Ｏが４重量％以上１３重量％以下を主成分として含有するアルミノシリケートガラス（ただし、リン酸化物を含まないアルミノシリケートガラス）を用いることができる。さらに、例えば、アルカリ土類金属の酸化物が５重量％以上であって、ＳｉＯ2 を６２重量％以上７５重量％以下、Ａｌ2Ｏ3 を５重量％以上１５重量％以下、Ｌｉ2Ｏを４重量％以上１０重量％以下、Ｎａ2 Ｏを４重量％以上１２重量％以下、ＺｒＯ2 を５．５重量％以上１５重量％以下、主成分として含有するとともに、Ｎａ2Ｏ／ＺｒＯ2の重量比が０．５以上２．０以下、Ａｌ2 Ｏ3 ／ＺｒＯ2 の重量比が０．４以上２．５以下であるリン酸化物を含まないアモルファスのアルミノシリケートガラスとすることができる。
【００６１】
また、次世代基板（例えば熱アシスト磁気記録方式に適用される磁気ディスクに用いられる基板）の特性として耐熱性を求められる場合もある。この場合の耐熱性ガラスとしては、例えば、アルカリ土類金属の酸化物が５重量％以上であって、以下はモル％表示にて、ＳｉＯ２を５０〜７５％、Ａｌ２Ｏ３を０〜６％、ＢａＯを０〜２％、Ｌｉ２Ｏを０〜３％、ＺｎＯを０〜５％、Ｎａ２ＯおよびＫ２Ｏを合計で３〜１５％、ＭｇＯ、ＣａＯ、ＳｒＯおよびＢａＯを合計で１４〜３５％、ＺｒＯ２、ＴｉＯ２、Ｌａ２Ｏ３、Ｙ２Ｏ３、Ｙｂ２Ｏ３、Ｔａ２Ｏ５、Ｎｂ２Ｏ５およびＨｆＯ２を合計で２〜９％、含み、モル比［（ＭｇＯ＋ＣａＯ）／（ＭｇＯ＋ＣａＯ＋ＳｒＯ＋ＢａＯ）］が０．８５〜１の範囲であり、且つモル比［Ａｌ２Ｏ３／（ＭｇＯ＋ＣａＯ）］が０〜０．３０の範囲であるガラスを好ましく用いることができる。
【００６２】
本発明においては、有機粒子を適用した上記最終仕上げ研磨処理後のガラス基板の表面は、算術平均表面粗さＲａが０．２ｎｍ以下、より好ましくは０．１ｎｍ以下、特に好ましくは０．０６ｎｍ以下である鏡面とされることが好ましい。更に、最大山高さＲｐが２．０ｎｍ以下、より好ましくは１．０ｎｍ以下である鏡面とされることが好ましい。なお、本発明においてＲａ、Ｒｐというときは、日本工業規格（ＪＩＳ）Ｂ０６０１に基づく粗さのことである。
また、本発明において表面粗さは、原子間力顕微鏡（ＡＦＭ）を用いて例えば１μｍ×１μｍの範囲を２５６×２５６ピクセルの解像度で測定したときに得られる表面形状の表面粗さとすることが実用上好ましい。
【００６３】
本発明においては、たとえば鏡面研磨加工工程の前または後に、化学強化処理を施すことができる。化学強化処理の方法としては、例えば、ガラス転移点の温度を超えない温度領域、例えば摂氏３００度以上４００度以下の温度で、イオン交換を行う低温型イオン交換法などが好ましい。化学強化処理とは、溶融させた化学強化塩とガラス基板とを接触させることにより、化学強化塩中の相対的に大きな原子半径のアルカリ金属元素と、ガラス基板中の相対的に小さな原子半径のアルカリ金属元素とをイオン交換し、ガラス基板の表層に該イオン半径の大きなアルカリ金属元素を浸透させ、ガラス基板の表面に圧縮応力を生じさせる処理のことである。化学強化処理されたガラス基板は耐衝撃性に優れているので、例えばモバイル用途のＨＤＤに搭載するのに特に好ましい。化学強化塩としては、硝酸カリウムや硝酸ナトリウムなどのアルカリ金属硝酸を好ましく用いることができる。
【００６４】
以上詳細に説明したように、本発明の有機粒子を砥粒として含む処理液を用いて、ガラス基板を例えば鏡面研磨処理することにより、ガラス基板主表面の表面粗さを現行よりもさらに低減させることができる。本発明の有機粒子を適用した処理は、換言すれば、ガラス基板の主表面の粗さを低減させる処理である。そして、本発明においては、この有機粒子が所定に分級されていることにより、処理後のガラス基板表面の異物付着欠陥を大幅に低減させることができる。
【００６５】
すなわち、本発明によれば、分級された有機粒子を砥粒として含む処理液を用いてガラス基板主表面の処理を行うことで、ガラス基板主表面の表面粗さを現行よりもさらに低減させることができ、なお且つガラス基板表面の異物付着欠陥についても大幅に低減できる高品質の磁気ディスク用ガラス基板を製造することが可能である。
本発明によって製造される磁気ディスク用ガラス基板は、上述のとおり、超低浮上量を実現できるＤＦＨ型磁気ヘッドを備えるＨＤＤに搭載される磁気ディスクに用いられるガラス基板に好適である。
【００６６】
また、本発明は、以上の磁気ディスク用ガラス基板を用いた磁気ディスクの製造方法についても提供するものである。磁気ディスクは、本発明による磁気ディスク用ガラス基板の上に少なくとも磁性層（磁気記録層）を形成して製造される。磁性層の材料としては、異方性磁界の大きな六方晶系であるＣｏＣｒＰｔ系やＣｏＰｔ系強磁性合金を用いることができる。磁性層の形成方法としてはスパッタリング法、例えばＤＣマグネトロンスパッタリング法によりガラス基板の上に磁性層を成膜する方法を用いることが好適である。
【００６７】
また、磁性層の上に、保護層、潤滑層をこの順に形成するとよい。保護層としてはアモルファスの水素化炭素系保護層が好適である。例えばプラズマＣＶＤ法により保護層を形成することができる。また、潤滑層としては、パーフルオロポリエーテル化合物の主鎖の末端に官能基を有する潤滑剤を用いることができる。潤滑層はディップ法により塗布形成することができる。
【００６８】
本発明によって得られる超平滑性及び低表面欠陥を備えたガラス基板を利用することにより、ＤＦＨヘッドによる記録再生を行っても、記録再生エラーやヘッドクラッシュ等の問題が起こらず、信頼性の高い磁気ディスクを得ることができる。それゆえ、次世代の例えば７５０ギガバイトを超えるような今まで以上に高記録密度の磁気ディスクを製造するのに好適である。
【実施例】
【００６９】
以下に実施例を挙げて、本発明の実施の形態について具体的に説明する。なお、本発明は以下の実施例に限定されるものではない。
（実施例１〜３、比較例１）
以下の（１）粗研削工程、（２）形状加工工程、（３）精研削工程、（４）端面研磨工程、（５）主表面研磨工程、（６）化学強化工程、（７）主表面仕上げ研磨工程、（８）主表面最終仕上げ研磨工程、を経て磁気ディスク用ガラス基板を製造した。【００７０】
（１）粗研削工程
まず、溶融ガラスから上型、下型、胴型を用いたダイレクトプレスにより直径６６ｍｍφ、厚さ１．０ｍｍの円盤状のアルミノシリゲートガラスからなるガラス基板を得た。なお、このようなダイレクトプレス以外に、ダウンドロー法やフロート法で製造された板ガラスから所定の大きさに切り出してガラス基板を得てもよい。【００７１】
次いで、このガラス基板に寸法精度及び形状精度の向上させるため粗研削工程を行った。この粗研削工程は両面研削装置を用いて行った。
（２）形状加工工程
次に、円筒状の砥石を用いてガラス基板の中央部分に孔を空けると共に、外周端面の研削をして直径を６５ｍｍφとした後、外周端面および内周端面に所定の面取り加工を施した。
（３）精研削工程
この精研削工程は両面研削装置を用いた。【００７２】
（４）端面研磨工程
次いで、ブラシ研磨により、ガラス基板を回転させながらガラス基板の端面（内周、外周）を研磨した。そして、上記端面研磨を終えたガラス基板の表面を洗浄した。【００７３】
（５）主表面研磨工程
次に、主表面研磨工程を前述の図１に示したような両面研磨装置を用いて行なった。両面研磨装置においては、研磨パッドが貼り付けられた上下研磨定盤の間にキャリアにより保持したガラス基板を密着させ、このキャリアを太陽歯車（サンギア）と内歯歯車（インターナルギア）とに噛合させ、上記ガラス基板を上下定盤によって挟圧する。その後、研磨パッドとガラス基板の研磨面との間に研磨液を供給して回転させることによって、ガラス基板が定盤上で自転しながら公転して両面を同時に研磨加工するものである。具体的には、ポリシャとして硬質ポリシャ（硬質発泡ウレタン）を用い、研磨工程を実施した。研磨液としては酸化セリウムを研磨剤として分散したものとした。上記研磨工程を終えたガラス基板を、洗浄し、乾燥した。【００７４】
（６）化学強化工程
次に、上記洗浄を終えたガラス基板に化学強化を施した。化学強化は硝酸カリウムと硝酸ナトリウムの混合した化学強化液を用意し、この化学強化溶液を３８０℃に加熱し、上記洗浄・乾燥済みのガラス基板を約４時間浸漬して化学強化処理を行なった。【００７５】
（７）主表面仕上げ研磨工程
次いで上記の主表面研磨工程で使用したものと同じ両面研磨装置を用い、ポリシャを軟質ポリシャ（スウェード）の研磨パッド（発泡ポリウレタン）に替えて仕上げ研磨工程を実施した。この仕上げ研磨工程は、上述した最初の研磨工程で得られた平坦な表面を維持しつつ、例えばガラス基板主表面の表面粗さをＲａで０．３ｎｍ程度以下の平滑な鏡面に仕上げるための鏡面研磨加工である。研磨液としてはコロイダルシリカ（粒径（D50）：１８ｎｍ）を水に分散させたものを酸性に調整した。上記仕上げ研磨工程を終えたガラス基板を、洗浄し、乾燥した。【００７６】
（８）主表面最終仕上げ研磨工程
砥粒として平均粒径１９μｍ（分級後）のＰＭＭＡ樹脂（アクリル樹脂）を原料とした有機粒子を水に１重量％加え、ｐＨ２〜１０に調整したものを研磨液とした。上記有機粒子は、旋回気流式の分級機を用いて、有機粒子に含まれている粒径３μｍ以下の粒子数を、個数粒度分布において５％以下となるように分級されているものである。
研磨方法は、上記の仕上げ研磨工程と同様にして行った。上記最終仕上げ研磨工程を終えたガラス基板を、洗浄し、乾燥した。
この最終仕上げ研磨終了後の洗浄方法として、洗浄液に水分量１．０重量％以下のイソプロピルアルコールを使用し、洗浄液にガラス基板を浸漬させた状態で超音波を加えて洗浄を行った。【００７７】
洗浄後の磁気ディスク用ガラス基板について、主表面の表面粗さ（Ｒａ）を原子間力顕微鏡（ＡＦＭ）にて測定した結果、Ｒａ＝０．１ｎｍ以下に低減できていた。また、ＡＦＭの１０μｍ×１０μｍの範囲の画像から、洗浄後のガラス基板主表面の異物付着欠陥数をカウントし、その結果について表１に示した。【００７８】
また、上記主表面最終仕上げ研磨工程において使用する砥粒を平均粒径１９μｍ（分級後）のスチレン樹脂を原料とした有機粒子に変更したこと以外は、上記実施例１と同様に最終仕上げ研磨、洗浄を行い、磁気ディスク用ガラス基板（実施例２）を得た。
また、上記主表面最終仕上げ研磨工程において使用する砥粒を平均粒径１９μｍ（分級後）のウレタン樹脂を原料とした有機粒子に変更したこと以外は、上記実施例１と同様に最終仕上げ研磨、洗浄を行い、磁気ディスク用ガラス基板（実施例３）を得た。
なお、上記実施例２、実施例３に使用した有機粒子は、いずれも旋回気流式の分級機を用いて、有機粒子に含まれている粒径３μｍ以下の粒子数を、個数粒度分布において５％以下となるように分級されているものである。
上記実施例２、実施例３により得られた磁気ディスク用ガラス基板についても、主表面の表面粗さ（Ｒａ）を原子間力顕微鏡（ＡＦＭ）にて測定した結果、Ｒａ＝０．１ｎｍ以下に低減できていた。【００７９】
また、上記主表面最終仕上げ研磨工程において使用する砥粒を平均粒径１９μｍのＰＭＭＡ樹脂を原料とした有機粒子に変更したこと以外は、上記実施例１と同様に最終仕上げ研磨、洗浄を行い、磁気ディスク用ガラス基板（比較例１）を得た。なお、上記有機粒子は実施例１のような分級を行っていないものを使用した。有機粒子に含まれている粒径３μｍ以下の粒子数は、個数粒度分布において約１０％であった。【００８０】
上記実施例２、３及び比較例１により得られた磁気ディスク用ガラス基板についても、上記と同様にして、洗浄後のガラス基板主表面の異物付着欠陥数をカウントし、その結果を実施例１とともに纏めて以下の表１に示した。【００８１】
【表１】
2016017812.tif 000003
【００８２】
上記表１の結果から明らかなように、有機粒子に含まれている粒径３μｍ以下の粒子数を減少させるように分級したものを砥粒として用いることにより、処理後のガラス基板表面の異物付着欠陥数を大幅に低減できる。
なお、スチレン樹脂とウレタン樹脂の有機粒子にそれぞれ変更したほかは比較例１と同様の条件で最終仕上げ研磨、洗浄を行い、磁気ディスク用ガラス基板を得て（比較例２，３）、上記と同様に評価したところ、異物付着欠陥数は、それぞれ２３、２５カウントであった。すなわち、実施例２，３と比較例２，３との対比から、樹脂材料をスチレン樹脂又はウレタン樹脂に変更した場合であっても、アクリル樹脂と同様に分級の効果が得られることがわかった。【００８３】
（実施例４〜７）
上記実施例１に使用した上記有機粒子について、有機粒子に含まれている粒径３μｍ以下の粒子数の個数粒度分布における分級率を表２に示すように種々変更した。
上記実施例１の主表面最終仕上げ研磨工程において使用する砥粒をこれらの有機粒子にそれぞれ変更したこと以外は、上記実施例１と同様に最終仕上げ研磨、洗浄を行い、磁気ディスク用ガラス基板（実施例４〜７）を得た。
上記実施例４〜７により得られた磁気ディスク用ガラス基板について、光学式の表面検査装置ＯＳＡを使用して、洗浄後のガラス基板主表面（基板全面）の異物付着欠陥数をカウントし、その結果を纏めて以下の表２に示した。【００８４】
【表２】
2016017812.tif 000004
【００８５】
有機粒子に含まれている粒径３μｍ以下の粒子数の個数粒度分布における分級率を上記表２に示すように種々変更した結果、有機粒子に含まれている粒径３μｍ以下の粒子数を、個数粒度分布において特に５％以下となるように分級したものを砥粒として用いることにより、処理後のガラス基板表面の異物付着欠陥数を大幅に低減できる。より好ましくは、３％以下とすることであり、さらに好ましくは、２％以下とすることである。【００８６】
さらに、有機粒子の平均粒径を、５μｍ、１０μｍ、３０μｍとしたこと以外は実施例１と同様の条件で最終仕上げ研磨、洗浄を行い、磁気ディスク用ガラス基板を得た（実施例８，９，１０）。これらの有機粒子に含まれている粒径３μｍ以下の粒子数の個数粒度分布における分級率は、いずれも５％以下であった。得られた実施例８，９，１０のガラス基板について実施例１と同様に異物付着欠陥数を評価したところ、それぞれ１個、０個、０個であった。【００８７】
また、有機粒子に含まれている粒径２μｍ以下の粒子数を、個数粒度分布において５％以下となるように分級した有機粒子を用いたこと以外は実施例１と同様の条件で最終仕上げ研磨、洗浄を行い、磁気ディスク用ガラス基板を得た（参考例１）。さらに、有機粒子に含まれている粒径１μｍ以下の粒子数を、個数粒度分布において５％以下となるように分級した有機粒子を用いたこと以外は実施例１と同様の条件で最終仕上げ研磨、洗浄を行い、磁気ディスク用ガラス基板を得た（参考例２）。得られた参考例１，２のガラス基板について実施例１と同様に異物付着欠陥数を評価したところ、比較例１よりは若干改善されるものの、いずれも処理後のガラス基板表面の異物付着欠陥数を大幅に低減することは出来なかった。これは、基板表面の付着異物の大部分を占める粒径が３μｍ以下であって１μｍあるいは２μｍを超える大きさの微小樹脂粒子が残っているためであると推察される。要するに、処理後のガラス基板表面の異物付着欠陥数を大幅に低減するためには、有機粒子に含まれている粒径３μｍ以下の粒子数を減少させるように分級することが重要である。【００８８】
（磁気ディスクの製造）
上記実施例１で得られた磁気ディスク用ガラス基板にそれぞれ以下の成膜工程を施して、垂直磁気記録用磁気ディスクを得た。
すなわち、上記ガラス基板上に、Ｔｉ系合金薄膜からなる付着層、ＣｏＴａＺｒ合金薄膜からなる軟磁性層、Ｒｕ薄膜からなる下地層、ＣｏＣｒＰｔ合金からなる垂直磁気記録層、カーボン保護層、潤滑層を順次成膜した。保護層は、磁気記録層が磁気ヘッドとの接触によって劣化することを防止するためのもので、水素化カーボンからなり、耐磨耗性が得られる。また、潤滑層は、アルコール変性パーフルオロポリエーテルの液体潤滑剤をディップ法により形成した。
得られた磁気ディスクについて、ＤＦＨヘッドを用いて、グライド特性試験を行った結果ヘッドクラッシュは起こらず良好な結果が得られた。
【符号の説明】
【００８９】
１  ガラス基板
２  太陽歯車
３  内歯歯車
４  キャリア
５  上定盤
６  下定盤
７  研磨パッド
【図１】
2016017812.tif 000005
【国際調査報告】
2016017812.tif 000006
2016017812.tif 000007
2016017812.tif 000008
2016017812.tif 000009